ФЛОТАЦИОННОЕ ОТДЕЛЕНИЕ МЕЛКИХ ЧАСТИЦ УГЛЯ ОТ ЗОЛООБРАЗУЮЩИХ ЧАСТИЦ

1. Способ отделения частиц угля от частицзолообразующих компонентов, включающий:
образование пузырьков внутри воды во флотационной камере;
введение водной суспензии угольной мелочи, содержащей более чем 35 масс.% твердых частиц, содержащих дискретные частицы угля и дискретные частицы золообразующих компонентов, в пузырьки внутри упомянутой флотационной камеры для угля таким образом, чтобы пузырьки захватывали и флотировали частицы угля и образовывали угольную пену, причем угольная мелочь в водной суспензии имеет размер частиц менее чем около 750 мкм; и
сбор угольной пены, причем угольная пена содержит по меньшей мере 15 масс.% твердых частиц, и причем твердые частицы содержат частицы угля и частицы золообразующих компонентов, с эффективностью флотации более чем 92%, так что частицы угля в угольной пене представляют извлечение горючей массы угольной мелочиболее чем 90%.
2. Способ по п. 1, дополнительно включающий следующие стадии:
прекращение введения водной суспензии угольной мелочи во флотационную камеру для угля; и
продолжение образования пузырьков и угольной пены в течение некоторого периода времени, чтобы отделить частицы угля, остающиеся в воде, от частиц золообразующих компонентов.
3. Способ по п. 2, дополнительно включающий стадию выпусканияводы во флотационной камере для угля.
4. Способ по п. 3, дополнительно включающий стадию извлечения твердых частиц из выпущенной воды для дополнительной обработки.
5. Способ по п. 4, дополнительно включающий стадию рециркулирования воды, из которой твердые частицы удалены, для применения во флотационной камере для угля.
6. Способ по п. 2, дополнительно включающий стадию контроля содержания твердых частиц в воде во флотационной камере для угля, причем твердые частицы содержат частицы золообразующих компонентов и частицы угля, и прекращения введения водной суспензии угольной мелочи во флотационную камеру для угля, когда содержание твердых частиц в воде во флотационной камере для угля превышает заданное содержание в массовых процентах.
7. Способ по п. 6, в котором заданное содержание в массовых процентах твердых частиц в воде составляет от 3 до 6 масс.%.
8. Способ по п. 6, в котором содержание твердых частиц в воде во флотационной камере для угля определяет содержание частиц золообразующих компонентов в угольной пене.
9. Способ по п. 1, в котором угольная мелочь в водной суспензии имеет размер частиц менее чем примерно 500 мкм.
10. Способ по п. 1, в котором угольная мелочь в водной суспензии имеет размер частиц менее чем около 300 мкм.
11. Способ по п. 1, в котором угольная мелочь в водной суспензии имеет размер частиц менее чем примерно 500 мкм, и причем образуют пузырьки и водную суспензию вводят в пузырьки таким образом, что частицы угля в угольной пене представляют извлечение горючей массы угольной мелочи более чем 95%.
12. Способ по п. 1, в котором угольная пена содержит по меньшей мере 25 масс.% твердых частиц.
13. Способ по п. 1, в котором угольная пена содержит по меньшей мере 45 масс.% твердых частиц.
14. Способ по п. 1, дополнительно включающий стадию уравновешивания вводимого объема водной суспензии по отношению к выводимому объему угольной пены.
15. Способ по п. 1, в котором пузырьки образуются одним или болеегенераторами пузырьков, причем генераторы пузырьков содержат пористый материал, имеющий средний размер пор менее чем 30 мкм.
16. Способ по п. 1, в котором пузырьки образуются одним или более генераторами пузырьков, причем генераторы пузырьков содержат пористый материал, имеющий средний размер пор менее чем 10 мкм.
17. Способ отделения частиц угля от частиц золообразующих компонентов, включающий:
образование пузырьков внутри воды во флотационной камере для угля одним или более генераторами пузырьков, причем генераторы пузырьков содержат пористый материал, имеющий средний размер пор менее чем 30 мкм;
2
введение водной суспензии угольной мелочи, содержащей частицы угля и частицы золообразующих компонентов, в пузырьки внутри флотационной камеры для угля таким образом, чтобы пузырьки захватывали и флотировали частицы угля и образовывали угольную пену, причем угольная мелочь в водной суспензии имеет размер частиц менее чем примерно 500 мкм, причем образуют пузырьки и вводят водную суспензию в пузырьки таким образом, что интенсивность флотации угольной пены составляет более чем 1,5 метрических тонн/час/м в расчете на сухую массу.
18. Способ по п. 17, в котором угольная мелочь в водной суспензии имеет размер частиц менее чем около 300 мкм.
19. Способ по п. 17, в котором угольная мелочь в водной суспензии имеет размер частиц менее чем примерно 150 мкм.
20. Способ по п. 17, в котором водная суспензия угольной мелочи содержит около 40±15 масс.% угольной мелочи.
21. Способ по п. 17, в котором генераторы пузырьков содержат пористый материал, имеющий средний размер пор менее чем 10 мкм.
22. Способ по п. 17, в котором образуют пузырьки и водную суспензию вводят в пузырьки таким образом, что извлечение горючей массы угольной мелочи составляет более чем 95%.
23. Водная суспензия угольной мелочи, подходящая для непосредственного флотационного отделения, содержащая:
дискретные частицы угля;
дискретные частицы золообразующих компонентов; и
воду, причем водная суспензия содержит более чем 35 масс.% твердых частиц, содержащих частицы угля и частицы золообразующих компонентов, и причем частицы угля и частицы золообразующих компонентов имеют размер частиц менее чем примерно 150 мкм.
24. Водная суспензия по п. 23, содержащая более чем 45 масс.% частиц угля и частиц золообразующих компонентов.
25. Водная суспензия по п. 23, в которой частицы угля и частицы золообразующих компонентов имеют размер частиц менее чем примерно 100 мкм.
26. Водная суспензия по п. 23, в которой частицы угля и частицы золообразующих компонентов имеют размер частиц менее чем примерно 50 мкм.
27. Непромытая угольная пена, образованная во флотационной камере для угля, содержащая по меньшей мере 15 масс.% твердых частиц, и причем твердые частицы содержат частицы угля и частицы золообразующих компонентов, при этом менее чем 5 масс.% твердых частиц являются частицами золообразующих компонентов.
28. Угольная пена по п. 27, содержащая по меньшей мере 25 масс.% твердых частиц.
29. Угольная пена по п. 27, содержащая по меньшей мере 35 масс.% твердых частиц.
30. Угольная пена по п. 27, содержащая по меньшей мере 45 масс.% твердых частиц.
31. Способ отделения частиц золообразующих компонентов от частиц угля, включающий:
образование пузырьков внутри воды во флотационной камере для угля;
введение водной суспензии угольной мелочи, содержащей дискретные частицы угля и дискретные частицы золообразующих компонентов, в пузырьки внутри флотационной камеры для угля таким образом, чтобы пузырьки захватывали и флотировали частицы угля и образовывали угольную пену, причем водная суспензия содержит более чем 35 масс.% твердых частиц, содержащих частицы угля и частицы золообразующих компонентов; и
поддержание высоты угольной пены менее чем примерно 18 дюймов (0,45 м).
32. Способ по п. 31, в котором угольная пена содержит по меньшей мере 25 масс.% твердых частиц, и причем твердые частицы содержат частицы угля и частицы золообразующих компонентов, при этом менее чем 8 масс.% твердых частиц являются частицами золообразующих компонентов.
33. Способ по п. 31, в котором угольная пена содержит по меньшей мере 45 масс.% твердых частиц, и причем твердые частицы содержат частицы угля и частицы золообразующих компонентов, при этом менее чем 8 масс.% твердых частиц являются частицами золообразующих компонентов.